СПОСОБ НАНЕСЕНИЯ И ЛАЗЕРНОЙ ОБРАБОТКИ ТЕПЛОЗАЩИТНОГО ПОКРЫТИЯ (ВАРИАНТЫ)

1. Способ нанесения многослойного теплозащитного покрытия, включающий нанесение основного металлического жаростойкого подслоя и нанесение верхнего керамического теплозащитного слоя с последующей лазерной обработкой, отличающийся тем, что лазерную обработку выполняют с использованием лазерного излучения, имеющего П-образное распределение энергии по сечению, причем задают выходные значения мощности в диапазоне 100-6000 Вт и скорость сканирования лазерного луча от 0,01-1 м/с.
2. Способ по п. 1, отличающийся тем, что для обработки используют диодный лазер.
3. Способ по п. 1, отличающийся тем, что для обработки используют волоконный лазер со специальной оптической системой (гомогенизатором).
4. Способ по пп. 1-3, отличающийся тем, что для обработки используют лазерное излучение с длиной волны в диапазоне 0,980-1,080 мкм.
5. Способ по п. 1, отличающийся тем, что для обработки лазерное излучение фокусируют в виде круга, эллипса, линии, прямоугольника или используют расфокусированное лазерное излучение.
6. Способ по п. 4, отличающийся тем, что обработку лазерным излучением выполняют в импульсном или непрерывном режиме.
7. Способ по п. 6, отличающийся тем, что обработку лазерным излучением выполняют последовательным сканированием поверхности по линейной траектории без перекрытия соседних проходов.
8. Способ по п. 7, отличающийся тем, что обработку лазерным излучением выполняют последовательным сканированием поверхности по линейной траектории с перекрытием соседних проходов на величину до 30% диаметра пятна.
9. Способ нанесения многослойного теплозащитного покрытия, включающий нанесение основного металлического жаростойкого подслоя и нанесение верхнего керамического теплозащитного слоя с последующей лазерной обработкой, отличающийся тем, что лазерную обработку выполняют с использованием лазерного излучения, имеющего П-образное распределение энергии по сечению, причем задают выходные значения мощности в диапазоне 100-6000 Вт и скорость сканирования лазерного луча от 0,01-1 м/с и затем повторно проводят лазерную обработку с использованием лазерного луча, имеющего П-образное распределение энергии по сечению, при этом задают выходное значение мощности в диапазоне 100-6000 Вт и скорость сканирования лазерного луча от 0,01-1 м/с.
10. Способ по п. 9, отличающийся тем, что повторно обработку лазерным излучением выполняют последовательным сканированием поверхности по линейной траектории, перпендикулярной первичной.